(57)【要約】【課題】水硬性組成物、特に低いＷ／Ｐの水硬性組成物による遠心成形においても、作業性が良く、効率よく製品を製造できる方法を提供する。【解決手段】アルキルエーテル基等の特定の基を有するリン酸モノエステル又はその塩（モノエステル体）と、アルキルエーテル基等の特定の基を有するリン酸ジエステル又はその塩（ジエステル体）とを、モノエステル体／（モノエステル体＋ジエステル体）＝０．４〜０．９５の重量比（ジエステル体にはピロ体を含む）で含有する遠心成形コンクリート用添加剤を特定比率で含有する遠心成形コンクリートを、０．５Ｇ以上の遠心力で締め固めする。【選択図】  なし【特許請求の範囲】
【請求項１】
下記一般式（１）で表される基を有するリン酸モノエステル又はその塩（以下、モノエステル体という）と、下記一般式（１）で表される基を有するリン酸ジエステル（ジエステルにはピロリン酸のジエステルを含む）又はその塩（以下、ジエステル体という）とを含有する遠心成形コンクリート用添加剤であって、モノエステル体とジエステル体の重量比が、モノエステル体／（モノエステル体＋ジエステル体）で０．４〜０．９５である遠心成形コンクリート用添加剤と水硬性粉体と水とを含有し、前記水硬性粉体１００重量部に対する前記添加剤中のモノエステル体とジエステル体の合計が０．０１〜７．５重量部である遠心成形コンクリートを、０．５Ｇ以上の遠心力で締め固めする工程を有する、遠心成形コンクリート製品の製造方法。
Ｒ１−Ｏ（ＡＯ）ｎ−          （１）
〔式中、Ｒ１は炭素数８〜２２のアルキル基もしくはアルケニル基、又は２以上のベンゼン環を有する炭化水素基、ＡＯは炭素数２〜４のオキシアルキレン基、ｎは平均付加モル数であり１〜５０の数を示す。〕
【請求項２】
遠心成形コンクリート用添加剤が、更に、（Ｂ１）炭素数８〜２６のアルキル基もしくはアルケニル基又は１以上のベンゼン環を有する炭素数６〜３５の炭化水素基と、炭素数２〜４のオキシアルキレン基から構成され、平均付加モル数が３〜４００であるポリオキシアルキレン基とを有する非イオン性化合物、及び（Ｂ２）炭素数８〜２６のアルキル基もしくはアルケニル基又は１以上のベンゼン環を有する炭素数６〜３５の炭化水素基と、炭素数２〜４のオキシアルキレン基から構成され、平均付加モル数が５〜４００であるポリオキシアルキレン基とを有するイオン性化合物（請求項１の一般式（１）で表される基を有するリン酸エステル又はその塩を除く）より選ばれる１種類以上の化合物を含有する請求項１記載の遠心成形コンクリート製品の製造方法。
【請求項３】
非イオン性化合物が、一般式（２）で表される化合物、一般式（３）で表される化合物及び一般式（４）で表される化合物から選ばれる一種以上の化合物である請求項２記載の遠心成形コンクリート製品の製造方法。
Ｒ２−Ｏ−（ＡＯ）ｐ−Ｒ              （２）
Ｒ３−ＣＯＯ−（ＡＯ）ｑ−Ｒ４          （３）
Ｒ５−ＮＨ（２−ｔ）〔（ＡＯ）ｓ−Ｈ〕ｔ        （４）
〔式中、Ｒ２、Ｒ３及びＲ５は、それぞれ炭素数８〜２６のアルキル基もしくはアルケニル基又は１以上のベンゼン環を有する炭素数６〜３５の炭化水素基、Ｒ及びＲ４は、それぞれ水素原子、炭素数１〜２６のアルキル基もしくはアルケニル基又は１以上のベンゼン環を有する炭素数６〜３５の炭化水素基、ＡＯは炭素数２〜４のオキシアルキレン基、ｐ、ｑ及びｓは、それぞれ平均付加モル数であり３〜４００の数、ｔは１又は２を示す。〕
【請求項４】
遠心成形コンクリート用添加剤が、更に、一般式（５）で表される単量体由来の構成単位と、一般式（６）で表される単量体由来の構成単位及び一般式（７）で表される単量体由来の構成単位から選ばれる一種以上の構成単位とを有する共重合体を含有する請求項１〜３いずれか記載の遠心成形コンクリート製品の製造方法。
【化１】
2005022906.tif 000011
〔式中、
Ｒ６、Ｒ７：それぞれ水素原子又はメチル基
ｍ：０〜２の数
Ｒ８：水素原子又は−ＣＯＯ（ＡＯ）ｎ１Ｙ
ｐ：０又は１の数
ＡＯ：炭素数２〜４のオキシアルキレン基又はオキシスチレン基
ｎ１：平均付加モル数であり１〜３００の数
Ｙ：水素原子又は炭素数１〜１８のアルキル基もしくはアルケニル基
を表す。〕
【化２】
2005022906.tif 000012
〔式中、
Ｒ９〜Ｒ１１：それぞれ、水素原子、メチル基又は（ＣＨ２）ｍ１ＣＯＯＭ２であり、（ＣＨ２）ｍ１ＣＯＯＭ２はＣＯＯＭ１又は他の（ＣＨ２）ｍ１ＣＯＯＭ２と無水物を形成していてもよく、その場合、それらの基のＭ１、Ｍ２は存在しない。
Ｍ１、Ｍ２：それぞれ、水素原子、アルカリ金属、アルカリ土類金属、アンモニウム基、アルキルアンモニウム基又は水酸基置換アルキルアンモニウム基
ｍ１：０〜２の数
【化３】
2005022906.tif 000013
Ｚ：水素原子、アルカリ金属、アルカリ土類金属、アンモニウム基、アルキルアンモニウム基又は水酸基置換アルキルアンモニウム基
を表す。〕
【請求項５】
遠心成形コンクリートにおける水／水硬性粉体比が３５％（重量比）以下である請求項１〜４の何れか１項記載の遠心成形コンクリート製品の製造方法。
【請求項６】
請求項１〜５の何れか１項記載の遠心成形コンクリート製品の製造方法で製造された遠心成形コンクリート製品。
【発明の詳細な説明】
【０００１】
【発明の属する技術分野】
本発明は、遠心力による締め固めによりコンクリート製品を製造する方法に関する。
【０００２】
【従来の技術】
近年、コンクリートの高耐久化指向が強まってきており、例えば、遠心成形コンクリート製品に使用される水量を低減して高強度化することが行われており、この傾向は今後も増加するものと予測される。かかるコンクリートは水量が低く、相対的にコンクリート中の水／水硬性粉体比〔組成物中の水と水硬性粉体の重量百分率（重量％）、以下、Ｗ／Ｐと表記する。〕が低くなるため、分散性と保持性を改善することが技術課題とされてきた。特許文献１には、ポリカルボン酸系減水剤を遠心成形コンクリート製品用混和剤として使用する技術が開示されている。
【０００３】
一方、水硬性組成物用添加剤として、リン酸エステル系の添加剤を用いる技術が開示されている。例えば、特許文献２には、特定のポリカルボン酸系セメント分散剤と、特定の非イオン化合物と、ＡＥ剤に用いる化合物から選ばれた１種としてポリオキシアルキレンアルキルエーテルリン酸エステルとを使用する技術が開示されている。
【０００４】
特許文献３には、ポリオキシアルキレンアルキルエーテルリン酸エステルと特定のポリオキシアルキレン基を有する単量体を重合して得られる重合体とを含有する混和剤が開示されている。
【０００５】
【特許文献１】
特許２８８７５６１号
【特許文献２】
特許２５０８１１３号
【特許文献３】
特開２００２−１２１０５８号公報
【０００６】
【発明が解決しようとする課題】
本発明者等は、Ｗ／Ｐが３５％以下になる高強度領域の水硬性組成物による遠心成形製品の製造効率について検討した結果、Ｗ／Ｐの低下による水硬性組成物の急激な増粘により、水硬性組成物を型枠に充填し難くなり、十分な遠心締め固めを得るために必要な時間が増長される傾向になることを見出した。
【０００７】
ところが、かかる遠心成形性の低下に対して、従来技術では十分に対応できないことがわかった。即ち、特許文献１に係る技術では、低Ｗ／Ｐの領域、特にＷ／Ｐが２５％以下の領域においては、コンクリート粘性が高く、遠心成形を行っても締め固めが不充分となり、高強度領域の水硬性組成物の粘性を十分に低減することができない。
【０００８】
また、従来技術に係るリン酸エステル含有系でも、このような遠心成形性の低下を解決することができないことがわかった。例えば、特許文献２や特許文献４に係るリン酸エステル含有系では、高強度領域の水硬性組成物の粘性が十分に低減しない。このようなことから、これらの技術でも、遠心成形性の低下を十分に防止できないのが現状である。
【０００９】
本発明の課題は、水硬性組成物、特に低いＷ／Ｐの水硬性組成物による遠心成形においても、作業性が良く、効率よく製品を製造できる製造方法を提供することである。
【００１０】
【課題を解決するための手段】
本発明は、下記一般式（１）で表される基を有するリン酸モノエステル又はその塩（以下、モノエステル体という）と、下記一般式（１）で表される基を有するリン酸ジエステル（ジエステルにはピロリン酸のジエステルを含む）又はその塩（以下、ジエステル体という）とを含有する遠心成形コンクリート用添加剤であって、モノエステル体とジエステル体の重量比が、モノエステル体／（モノエステル体＋ジエステル体）で０．４〜０．９５である遠心成形コンクリート用添加剤〔以下、モノエステル体とジエステル体を合わせて（Ａ）成分という〕と水硬性粉体と水とを含有し、前記水硬性粉体１００重量部に対する前記添加剤中のモノエステル体とジエステル体の合計が０．０１〜７．５重量部である遠心成形コンクリートを、０．５Ｇ以上の遠心力で締め固めする工程を有する、遠心成形コンクリート製品の製造方法に関する。
Ｒ１−Ｏ（ＡＯ）ｎ−          （１）
〔式中、Ｒ１は炭素数８〜２２のアルキル基もしくはアルケニル基、又は２以上のベンゼン環を有する炭化水素基、ＡＯは炭素数２〜４のオキシアルキレン基、ｎは平均付加モル数であり１〜５０の数を示す。〕
【００１１】
また、本発明は、上記本発明の遠心成形コンクリート製品の製造方法で製造された遠心成形コンクリート製品に関する。
【００１２】
【発明の実施の形態】
【００１３】
＜実施態様Ｉ＞
本発明では、遠心成形コンクリート用添加剤に（Ａ）成分を用いることで、低いＷ／Ｐの水硬性組成物による遠心成形においても、作業性が良く、効率よく製品を製造できる。以下、本発明に係る遠心成形コンクリート用添加剤において（Ａ）成分を単独で用いる場合（実質的な有効成分が（Ａ）成分のみの場合）を実施態様Ｉとして説明する。
【００１４】
（Ａ）成分は、上記一般式（１）で表される基を有する。式中、Ｒ１は炭素数８〜２２、好ましくは炭素数１０〜２０のアルキル基もしくはアルケニル基、又は２以上のベンゼン環を有する炭化水素基である。（Ａ）成分としては、アルキルエーテル基を有するアルキルエーテルリン酸モノエステル又はその塩、アルケニルエーテル基を有するアルケニルエーテルリン酸モノエステル又はその塩、２以上のベンゼン環を有するアリールエーテル基を有するアリールエーテルリン酸モノエステル又はその塩等が挙げられる。締め固め性の観点から、アルキル基の炭素数は１２〜１６、アルケニル基の炭素数は１６〜２０が、２以上のベンゼン環を有する炭化水素基の総炭素数は１３〜３８が、それぞれ好ましい。アルキル基又はアルケニル基については、特に好ましくはミリスチル基及びオレイル基であり、２以上のベンゼン環を有する炭化水素基については総炭素数は２０〜３０である。また、２以上のベンゼン環を有する炭化水素基は、１以上のベンゼン環を含む基を置換基として有するアリール基が好ましく、特に２又は３のベンゼン環を含む基を置換基として有するアリール基が更に好ましい。また、ＡＯは炭素数２〜４のオキシアルキレン基であり、ｎは１〜５０である。締め固め性の観点から、好ましくは３〜３５、更に好ましくは５〜３０、特に好ましくは１０〜２５である。フレッシュコンクリートの気泡安定性の観点からは、（Ａ）成分は、上記２以上のベンゼン環を有する炭化水素基を有することが好ましい。
【００１５】
（Ａ）成分の塩として、例えばアルカリ金属塩、アルカリ土類金属塩、アンモニウム塩、アミン塩が挙げられ、好ましくはアルカリ金属塩、水酸基置換アルキルアミン塩であり、特に好ましくはカリウム塩、ナトリウム塩、トリエタノールアミン塩であり、添加作業性の観点から、さらに特に好ましくはナトリウム塩、カリウム塩、最も好ましくはカリウム塩である。
【００１６】
（Ａ）成分のモノエステル体とジエステル体は、それぞれ一般式（１−１）で表される構造のものが好ましい。
【００１７】
【化４】
2005022906.tif 000002
【００１８】
〔式中、Ｒ１は炭素数８〜２２のアルキル基もしくはアルケニル基、又は２以上のベンゼン環を有する炭化水素基、ＡＯは炭素数２〜４のオキシアルキレン基、ｎは平均付加モル数であり１〜５０の数を示す。ｋは１又は２、Ｍは水素原子、アルカリ金属、アルカリ土類金属、アンモニウム基、アルキルアンモニウム基又は水酸基置換アルキルアンモニウム基を示す。〕
【００１９】
一般式（１−１）において、ｋが１のときの２個のＭ、ｋが２のときの２個のＲ１とｎは、ぞれぞれ異なっていてもよい。
【００２０】
（Ａ）成分は、リン原子に結合する一般式（１）で表される基を有するリン酸のモノエステルもしくはジエステル又はこれらの塩である。そして、本発明の添加剤を水溶液にした場合の添加作業性の観点から、モノエステル体とジエステル体（ジエステル体にはピロリン酸のジエステル体を含む）の重量比は、モノエステル体／（モノエステル体＋ジエステル体）で０．４〜０．９５であり、遠心成形コンクリートの締め固め性、流動性および添加作業性の観点から、好ましくは０．５〜０．９５、より好ましくは０．６５〜０．９５、さらに好ましくは０．７〜０．９５であり、さらに工業的な製造容易性の観点から、特に好ましくは０．７〜０．８５である。
【００２１】
また、本発明に用いられる遠心成形コンクリート用添加剤は、（Ａ）成分（モノエステル体とジエステル体）以外に、一般式（１）で表される基を有するリン酸のトリエステル（以下、トリエステル体という）を含有していてもよい。（Ａ）成分が上記のモノエステル体とジエステル体の比率と後述の本発明の遠心成形コンクリート用添加剤中の含有量を満たせば、トリエステル体の比率や量は特に限定されないが、（モノエステル体＋ジエステル体）／（モノエステル体＋ジエステル体＋トリエステル体）の重量比は、好ましくは０．７以上、更に好ましくは０．８以上である。
【００２２】
なお、（Ａ）成分は、上記重量比を満たすことが重要であり、モノエステル体とジエステル体、更にトリエステル体のＲ１、ＡＯ、ｎは同一でも異なっていてもよい。
【００２３】
（Ａ）成分は、例えばアルコールにアルキレンオキサイドを付加した後、リン酸エステル化することによって得ることができる。あるいは、市販されているアルコールのアルキレンオキサイド付加物を原料として、リン酸エステル化反応によって得ることもできる。アルコールとして、天然アルコールや合成アルコールを使用できる。アルキレンオキサイドは炭素数２〜４のものであり、エチレンオキサイド（以下、ＥＯと表記する）、プロピレンオキサイド（以下、ＰＯと表記する）、ブチレンオキサイド（以下、ＢＯと表記する）が挙げられ、好ましくはＥＯ、又はＥＯとＰＯの併用が好ましく、特に好ましくはＥＯである。また、２種以上のアルキレンオキサイド基の付加形態は、ブロック結合、ランダム結合、それらが混在したものの何れでも良い。
【００２４】
＜実施態様ＩＩ＞
本発明では、遠心成形コンクリート用添加剤として（Ａ）成分を単独で用いるよりも、流動性を向上による必要添加量を減少させる点で、（Ｂ１）炭素数８〜２６のアルキル基もしくはアルケニル基又は１以上のベンゼン環を有する炭素数６〜３５の炭化水素基と、炭素数２〜４のオキシアルキレン基から構成され、平均付加モル数が３〜４００であるポリオキシアルキレン基とを有する非イオン性化合物〔以下、（Ｂ１）成分という〕、及び（Ｂ２）炭素数８〜２６のアルキル基もしくはアルケニル基又は１以上のベンゼン環を有する炭素数６〜３５の炭化水素基と、炭素数２〜４のオキシアルキレン基から構成され、平均付加モル数が５〜４００であるポリオキシアルキレン基とを有するイオン性化合物（前記一般式（１）で表される基を有するリン酸エステル又はその塩を除く）〔以下、（Ｂ２）成分という〕より選ばれる１種類以上の化合物（Ｂ）〔以下、（Ｂ）成分という〕を併用することが好ましい。（Ｂ）成分は、前記ポリオキシアルキレン基を１〜２個有することが好ましい。以下、本発明に係る遠心成形コンクリート用添加剤において（Ａ）成分と（Ｂ）成分とを併用する場合（実質的な有効成分が（Ａ）成分と（Ｂ）成分である場合）を実施態様ＩＩとして説明する。
【００２５】
（Ｂ）成分に付加するアルキレンオキサイド中、好ましくはＥＯを５０モル％以上、より好ましくは７０モル％以上、特に好ましくは１００モル％用いる。
【００２６】
一般式（２）の非イオン性化合物は、Ｒ２の基を有するアルコールに、ＥＯ、ＰＯ及びＢＯから選ばれるアルキレンオキサイド、好ましくはＥＯ、又はＥＯとＰＯ、更に好ましくはＥＯを付加することにより得られる。同様に、一般式（３）、（４）の非イオン性化合物は、Ｒ３又はＲ５の基を有する化合物に、ＥＯ、ＰＯ及びＢＯから選ばれるアルキレンオキサイド、好ましくはＥＯ、又はＥＯとＰＯを付加することにより得られる。水溶液性状の観点から、付加するアルキレンオキサイド中、好ましくはＥＯを５０モル％以上、より好ましくは７０モル％以上、特に好ましくは１００モル％用いる。（Ｂ１）成分としては、特に一般式（２）の非イオン性化合物が好ましい。また、連行気泡の安定性の観点からは、さらにオキシプロピレン基が含まれることが好ましく、ポリオキシアルキレン基中のオキシエチレン基の比率は、好ましくは１０モル％以上、より好ましくは２５モル％以上である。水溶性と連行気泡の安定性の総合的な観点からは、オキシエチレン基とオキシプロピレン基のモル比は、好ましくは９０／１０〜３０／７０、より好ましくは８０／２０〜４０／６０である。また、２種以上のアルキレンオキサイド基の付加形態は、ブロック結合、ランダム結合、それらが混在したものの何れでも良い。
【００２７】
（Ｂ）成分としては、（Ｂ１）成分が添加作業性の点で好ましく、（Ｂ１）成分としては、下記一般式（２）で表される化合物、一般式（３）で表される化合物及び一般式（４）で表される化合物から選ばれる一種以上の化合物、及び、その他にポリオキシアルキレンソルビタンアルキルエステル、ポリオキシアルキレングリセリンアルキルエステル、ポリオキシアルキレン硬化ヒマシ油等が挙げられ、実施態様ＩＩでの添加作業性の観点から、一般式（２）で表される化合物、一般式（３）で表される化合物及び一般式（４）で表される化合物から選ばれる一種以上の化合物が好ましい。
Ｒ２−Ｏ−（ＡＯ）ｐ−Ｒ              （２）
Ｒ３−ＣＯＯ−（ＡＯ）ｑ−Ｒ４          （３）
Ｒ５−ＮＨ（２−ｔ）〔（ＡＯ）ｓ−Ｈ〕ｔ        （４）
〔式中、Ｒ２、Ｒ３及びＲ５は、それぞれ炭素数８〜２６のアルキル基もしくはアルケニル基又は１以上のベンゼン環を有する炭素数６〜３５の炭化水素基、Ｒ及びＲ４は、それぞれ水素原子、炭素数１〜２６のアルキル基もしくはアルケニル基又は１以上のベンゼン環を有する炭素数６〜３５の炭化水素基、好ましくは水素原子、ＡＯは炭素数２〜４のオキシアルキレン基、ｐ、ｑ及びｓは、それぞれ平均付加モル数であり３〜３００、好ましくは５〜１００、より好ましくは１０〜１００の数、ｔは１又は２を示す。ｔが２のときの２個の（ＡＯ）ｓは異なっていてもよい。〕
【００２８】
一般式（２）〜（４）において、Ｒ２、Ｒ３及びＲ５は、それぞれ炭素数１０〜２２、更に１４〜２０、特に１４〜１８の直鎖のアルキル基又はアルケニル基が好ましく、特にオレイル基が好ましい。１以上のベンゼン環を有する炭素数６〜３５の炭化水素基の場合、２以上のベンゼン環を有する炭化水素基（特に１以上のベンゼン環を含む基を置換基として有するアリール基）が好ましく、３又は４のベンゼン環を有する炭化水素基（特に２又は３のベンゼン環を含む基を置換基として有するアリール基）が更に好ましく、総炭素数としては２０〜３０が好ましい。Ｒ及びＲ４は、それぞれ水素原子、炭素数１〜２６のアルキル基もしくはアルケニル基又は１以上のベンゼン環を有する炭素数６〜３５の炭化水素基であり、水素原子、炭素数１〜８のアルキル基、炭素数２〜８のアルケニル基が好ましく、水素原子、炭素数１〜４のアルキル基、炭素数２〜４のアルケニル基が更に好ましく、特に水素原子、炭素数１〜２のアルキル基、炭素数２のアルケニル基が好ましい。
【００２９】
（Ｂ１）成分のうち、一般式（２）の非イオン性化合物としては、ポリオキシアルキレンアルキルエーテル、ポリオキシアルキレンアルキルフェニルエーテルが、ポリオキシアルキレンポリスチレン化フェニルエーテル、ポリオキシアルキレンポリベンジル化フェニルエーテルが好ましく、ポリオキシアルキレン（ジ又はトリ）スチレン化フェニルエーテル、ポリオキシアルキレン（ジ又はトリ）ベンジル化フェニルエーテルが、フレッシュコンクリートの気泡安定性の観点から、より好ましく、一般式（３）の非イオン性化合物としては、ポリオキシアルキレンアルキルエステル、アルコキシポリオキシアルキレンアルキルエステルが、一般式（４）の非イオン性化合物としては、ポリオキシアルキレンアルキルアミン等が挙げられる。また、（Ｂ１）成分の特定のアルキル基、アルケニル基、１以上のベンゼン環を有する炭素数６〜３５の炭化水素基の代わりに、オルガノシロキサン等の疎水基を有する化合物、例えばシリコーン系界面活性剤等を用いることもできる。（Ｂ１）成分としては、添加作業性の観点から、より好ましくは、一般式（２）の非イオン性化合物としてはポリオキシアルキレンアルキルエーテル、一般式（３）の非イオン性化合物としてはポリオキシアルキレンアルキルエステル、一般式（４）の非イオン性化合物としてはポリオキシアルキレンアルキルアミンである。
【００３０】
また、（Ｂ２）成分としては、ポリオキシアルキレンアルキルエーテル硫酸塩やポリオキシアルキレンアルキルエーテルカルボン酸塩が好ましい。これらのポリオキシアルキレン部分の構造（炭素数、平均付加モル数等）やアルキル基の炭素数等については、（Ｂ１）成分と同様である。
【００３１】
水溶液性状の観点から、（Ｂ１）の方が、（Ｂ２）よりも好ましい。
【００２６．３】
さらに、遠心成形コンクリートの遠心締め固め性と流動性の観点から、（Ａ）／（Ｂ）の重量比は、９９／１〜１０／９０が好ましく、更に９０／１０〜５０／５０が好ましく、特に８０／２０〜６０／４０が好ましい。
【００３２】
＜実施態様ＩＩＩ＞
本発明では、遠心成形コンクリートの遠心成形時間短縮させる観点から、遠心成形コンクリート用添加剤として、（Ａ）成分、（Ｂ）成分に加えて、一般式（５）で表される単量体由来の構成単位と、一般式（６）で表される単量体由来の構成単位及び一般式（７）で表される単量体由来の構成単位から選ばれる一種以上の構成単位とを有する共重合体（Ｃ）〔以下、（Ｃ）成分という〕を併用することが好ましい。以下、本発明に係る遠心成形コンクリート用添加剤において（Ａ）成分と（Ｂ）成分と（Ｃ）成分とを併用する場合（実質的な有効成分が（Ａ）成分と（Ｂ）成分と（Ｃ）成分である場合）を実施態様ＩＩＩとして説明する。
【００３３】
（Ｃ）成分は、一般式（５）で表される単量体と、一般式（６）で表される単量体及び一般式（７）で表される単量体から選ばれる一種以上とを重合して得られる共重合体が挙げられる。一般式（５）で表される単量体としては、平均付加モル数１〜３００のオキシアルキレン基もしくはポリオキシアルキレン基を有するエチレン系不飽和カルボン酸エステルが好ましい。ここで、オキシアルキレン基はオキシスチレン基でもよく、ポリオキシアルキレン基はオキシスチレン基を含んでもよく、ポリオキシスチレン基でもよい。一般式（５）で表される単量体、一般式（６）で表される単量体及び一般式（７）で表される単量体は、それぞれ２種以上を併用してもよい。
【００３４】
【化５】
2005022906.tif 000003
【００３５】
〔式中、
Ｒ６、Ｒ７：それぞれ水素原子又はメチル基
ｍ：０〜２の数
Ｒ８：水素原子又は−ＣＯＯ（ＡＯ）ｎ１Ｙ
ｐ：０又は１の数
ＡＯ：炭素数２〜４のオキシアルキレン基又はオキシスチレン基
ｎ１：平均付加モル数であり１〜３００の数
Ｙ：水素原子又は炭素数１〜１８のアルキル基もしくはアルケニル基
を表す。〕
【００３６】
【化６】
2005022906.tif 000004
【００３７】
〔式中、
Ｒ９〜Ｒ１１：それぞれ、水素原子、メチル基又は（ＣＨ２）ｍ１ＣＯＯＭ２であり、（ＣＨ２）ｍ１ＣＯＯＭ２はＣＯＯＭ１又は他の（ＣＨ２）ｍ１ＣＯＯＭ２と無水物を形成していてもよく、その場合、それらの基のＭ１、Ｍ２は存在しない。
Ｍ１、Ｍ２：それぞれ、水素原子、アルカリ金属、アルカリ土類金属、アンモニウム基、アルキルアンモニウム基又は水酸基置換アルキルアンモニウム基
ｍ１：０〜２の数
【００３８】
【化７】
2005022906.tif 000005
【００３９】
Ｚ：水素原子、アルカリ金属、アルカリ土類金属、アンモニウム基、アルキルアンモニウム基又は水酸基置換アルキルアンモニウム基
を表す。〕
【００４０】
一般式（５）で表される単量体としては、メトキシポリエチレングリコール、メトキシポリプロピレングリコール、メトキシポリブチレングリコール、メトキシポリスチレングリコール、エトキシポリエチレンポリプロピレングリコール等の片末端アルキル封鎖ポリアルキレングリコールと（メタ）アクリル酸、マレイン酸との（ハーフ）エステル化物や、（メタ）アリルアルコールとのエーテル化物、及び（メタ）アクリル酸、マレイン酸、（メタ）アリルアルコールへのエチレンオキサイド（以下、ＥＯと表記する）、プロピレンオキサイド（以下、ＰＯと表記する）付加物が好ましく用いられ、Ｒ８は水素原子が好ましく、ｍは０が好ましく、ｐは１が好ましい。より好ましくはアルコキシ、特にはメトキシポリエチレングリコールと（メタ）アクリル酸とのエステル化物、さらに特に好ましくはメトキシポリエチレングリコールとメタクリル酸とのエステル化物である。エステル化は単量体に行ってもよいし、上述の一般式（６）の単量体及び／又は一般式（７）の単量体との共重合の後に行ってもよい。アルキレンオキサイドの平均付加モル数ｎ１は流動性及び流動保持性に優れることから１〜３００の範囲であるが、更に８〜２００、特に２０〜１５０の範囲が、低Ｗ／Ｐの遠心用コンクリートに対する添加剤として好ましい。Ｙは炭素数１〜４のアルキル基又はアルケニル基がより好ましく、特にメチル基が好ましい。アルキレンオキサイドはＥＯ又はＥＯとＰＯが好ましく、特にＥＯが好ましい。
【００４１】
また、一般式（６）で表される単量体として、（メタ）アクリル酸、クロトン酸等の不飽和モノカルボン酸系単量体、マレイン酸、イタコン酸、フマル酸等の不飽和ジカルボン酸系単量体、又はこれらの塩、例えばアルカリ金属塩、アルカリ土類金属塩、アンモニウム塩、アミン塩等が挙げられ、好ましくは、（メタ）アクリル酸又はこれらのアルカリ金属塩であり、さらに好ましくは、メタクリル酸又はこれらのアルカリ金属塩であり、特に好ましくは、メタクリル酸又はこれらのナトリウム塩である。また、一般式（７）で表される単量体として、（メタ）アリルスルホン酸又はこれらの塩、例えばアルカリ金属塩、アルカリ土類金属塩、アンモニウム塩、アミン塩等が挙げられ、特に好ましくは、メタリルスルホン酸又はそのナトリウム塩である。
【００４２】
（Ｃ）成分の共重合体の重量平均分子量〔ゲルパーミエーションクロマトグラフィー法、ポリエチレングリコール換算、カラム：Ｇ４０００ＰＷＸＬ  ＋  Ｇ２５００ＰＷＸＬ（東ソー（株）製）、溶離液：０．２Ｍリン酸緩衝液／アセトニトリル＝７／３（体積比）〕は、水硬性粉体に対する充分な流動性及び流動保持性を得るため、１０００〜２０万が好ましく、１．５万〜１０万が特に好ましい。
【００４３】
（Ｃ）成分は、一般式（５）で表される単量体（５）と、一般式（６）で表される単量体（６）及び一般式（７）で表される単量体（７）とを、（５）／〔（６）＋（７）〕のモル比が９９／１〜１／９９、更には６０／４０〜１／９９、特に４０／６０〜５／９５で用いて製造されることが好ましい。また、一般式（６）で表される単量体と一般式（７）で表される単量体のモル比（６）／（７）は１００／０〜８０／２０が好ましく、１００／０〜９０／１０が好ましい。
【００４４】
なお、（Ｃ）成分は、アクリロニトリル、（メタ）アクリルアミド、スチレン、（メタ）アクリル酸アルキル（水酸基を有していてもよい炭素数１〜１２のもの）エステル、スチレンスルホン酸等の共重合可能な単量体を併用してもよい。これらは全単量体中好ましくは５０重量％以下、更に好ましくは３０重量％以下の比率で使用できるが、０重量％が特に好ましい。
【００４５】
また、〔（Ａ）成分＋（Ｂ）成分〕と（Ｃ）成分の重量比は、〔（Ａ）＋（Ｂ）〕／（Ｃ）＝９９／１〜１０／９０、更に９０／１０〜２０／８０、特に７０／３０〜３０／７０であることが、流動性の保持性による遠心成形時間短縮の観点から好ましい。
【００４６】
＜遠心成形コンクリート用添加剤＞
本発明の製造方法において、遠心成形コンクリート用添加剤は、実施態様Ｉ〜ＩＩＩの何れも、水硬性粉末１００重量部に対して、（Ａ）〜（Ｃ）成分の合計が０．０１〜７．５重量部、更に０．０５〜５重量部、特に０．０８〜２重量部となるように用いられることが、締め固め性の点で好ましい。
【００４７】
本発明では、遠心成形コンクリート用添加剤として、他の成分、例えば（Ａ）成分、（Ｂ）成分、（Ｃ）成分以外の構造を有する分散剤を併用してもよい。該分散剤とは一般にコンクリート用混和剤として使用されているものであればよいが、グルコン酸ナトリウム等のオキシカルボン酸もしくはその塩、ナフタレンスルホン酸塩ホルムアルデヒド縮合物、メラミンスルホン酸塩ホルムアルデヒド縮合物、ポリカルボン酸もしくはそのエステルもしくはその塩、精製リグニンスルホン酸もしくはその塩、ポリスチレンスルホン酸塩、フェノール骨格を有するセメント分散剤（例えば、フェノールスルホン酸と共重合可能な他の単量体とのホルムアルデヒド共縮合物）、アニリンスルホン酸を主成分とするセメント分散剤（例えば、アニリンスルホン酸と共縮合可能な他の単量体とのホルムアルデヒド共縮合物）など、従来減水剤と称されるものが好ましく、ナフタレンスルホン酸塩ホルムアルデヒド縮合物、メラミンスルホン酸塩ホルムアルデヒド縮合物が、フレッシュコンクリートの気泡安定性の観点からより好ましく使用される。
【００４８】
また、（Ｃ）成分の共重合体の代わりに、特開平１１−１３９８５５号公報の特許請求の範囲に記載されているような、エチレン性不飽和単量体をポリエーテル化合物にグラフト重合してなる重合体を用いることもできる。
【００４９】
また、本発明では、遠心成形コンクリート用添加剤は公知の添加剤（材）と併用することができる。一例を挙げれば、ＡＥ剤、流動化剤、遅延剤、早強剤、促進剤、起泡剤、保水剤、増粘剤、防水剤、消泡剤、収縮低減剤、水溶性高分子、界面活性剤各種等や珪石粉末、高炉スラグ、フライアッシュ、シリカフューム等が挙げられる。
【００５０】
なかでも、消泡剤を含有することが好ましい。消泡剤〔（Ｂ）成分を除く〕としては、（１）メタノール、エタノール等の低級アルコール系、（２）ジメチルシリコーンオイル、フルオロシリコーンオイル等のシリコーン系、（３）鉱物油と界面活性剤の配合品等の鉱物油系、（４）リン酸トリブチル等のトリアルキルリン酸エステル系、（５）オレイン酸、ソルビタンオレイン酸モノエステル、ポリエチレングリコール脂肪酸エステル、ポリエチレングリコール／ポリプロピレングリコール脂肪酸エステル等の脂肪酸又は脂肪酸エステル系、（６）ポリプロピレングリコール、ポリエチレングリコール／ポリプロピレングリコールアルキルエーテル等のポリオキシアルキレン系が挙げられる。強度の観点から、本発明の添加剤中の（Ａ）成分と（Ｂ）成分と（Ｃ）成分の合計量１００重量部に対し０．０１〜１０重量部が好ましく、０．０５〜５重量部が更に好ましく、０．１〜３重量部が特に好ましい。
【００５１】
＜遠心成形コンクリート＞
本発明の遠心成形コンクリートは、水硬性粉体、水、本発明の添加剤、骨材等を含有する。
【００５２】
セメントとして、普通ポルトランドセメント、早強ポルトランドセメント、超早強ポルトランドセメント、エコセメント（例えばＪＩＳ  Ｒ５２１４等）が挙げられる。本発明に係る遠心成形コンクリートには、セメント以外の水硬性粉体として、高炉スラグ、フライアッシュ、シリカヒューム等が含まれてよい。
【００５３】
また、本発明に係る遠心成形コンクリートは骨材を含有してもよい。骨材として細骨材や粗骨材等が挙げられ、細骨材は山砂、陸砂、川砂、砕砂が好ましく、粗骨材は山砂利、陸砂利、川砂利、砕石が好ましい。用途によっては、軽量骨材を使用してもよい。なお、骨材の用語は、「コンクリート総覧」（１９９８年６月１０日、技術書院発行）による。
【００５４】
さらに、遠心成形コンクリートを構成する細骨材として特定の粒度分布を有するものを使用すると、低Ｗ／Ｐの遠心成形コンクリートの粘性がさらに低減できる。
【００５５】
即ち、遠心成形コンクリートの細骨材として、粒度分布が、ＪＩＳ  Ａ  １１０２で用いられる呼び寸法０．３ｍｍのふるいの通過率（以下、０．３ｍｍ通過率という）が１重量％以上１０重量％未満で、かつ、粗粒率が２．５〜３．５である細骨材（以下、細骨材Ａという）を用いることが好ましい。
【００５６】
細骨材Ａは、より好ましくは、０．３ｍｍを超えるふるい呼び寸法における通過率が標準粒度分布の範囲内にあることである。
【００５７】
本発明において、細骨材Ａの０．３ｍｍ通過率は、遠心成形コンクリートの流動性の観点から、１０％未満が好ましく、より好ましくは９％以下、さらに好ましくは７％以下である。遠心成形コンクリートの材料分離抵抗性の点から、０．３ｍｍ通過率は１％以上が好ましく、より好ましくは３％以上、さらに好ましくは５％を超えていることである。
【００５８】
従って、流動性保持と材料分離抵抗性の観点から、０．３ｍｍ通過率は１％以上１０％未満が好ましく、より好ましくは３％以上９％以下、更に好ましくは５％超７％以下である。
【００５９】
以上の要件に加え、細骨材Ａは、粗粒率（ＪＩＳ  Ａ０２０３−３０１９）が２．５〜３．５であることが好ましく、より好ましくは２．６〜３．３で、更に好ましくは２．７〜３．１である。粗粒率が２．５以上では、コンクリートの粘性が低減され、粗粒率が３．５以下では、材料分離抵抗性も良好となる。
【００６０】
さらに、細骨材ＡのＪＩＳ  Ａ  １１０２で用いられる呼び寸法０．３ｍｍを超えるふるいの通過率が、ＪＩＳ  Ａ  ５３０８付属書１表１の砂の標準粒度の範囲内であることが好ましい。より好ましくは、呼び寸法０．１５ｍｍのふるいの通過率が２重量％未満であり、更に好ましくは１．５重量％未満である。ただし、材料分離抵抗性の観点から、０．５重量％以上であることが好ましい。呼び寸法０．３ｍｍを超えるふるいについては、１つ以上の呼び寸法で、通過率が標準粒度の範囲内にあればよいが、好ましくは全部について標準粒度の範囲内にあることである。
【００６１】
細骨材Ａとしては、上記の粒度分布と粗粒率を満たす限り、砂、砕砂等、公知のものを適宜組み合わせて使用できる。本発明に使用できる細骨材としては、中国福建省ミン江等、特定地域の川砂が挙げられる。細孔が少なく、吸水性が低く、同じ流動性を付与するのに少量の水でよい点から、海砂よりも川砂、山砂、砕砂が好ましい。また、細骨材Ａは、絶乾比重（ＪＩＳ  Ａ  ０２０３：番号３０１５）が２．５６以上であることが好ましい。
【００６２】
遠心成形コンクリートのＷ／Ｐは、１０〜６０％、更に１０〜５０％、より更に１０〜４０％、特に１０〜３５％であってもよい。Ｗ／Ｐの値が小さいほど、本発明の遠心成形コンクリートが有する低い粘性特性が顕著になるため、締め固め性の効果も顕著となる。
【００６３】
＜遠心成形コンクリート製品の製造方法＞
本発明では、本発明の遠心成形コンクリート用添加剤を含有する遠心成形コンクリートを、０．５Ｇ以上の遠心力で締め固めする。遠心成形条件は、０．５Ｇ〜４０Ｇで、５〜４０分、細密充填の面から、低速回転から順次、高速回転にすることが好ましく、一例として、０．５Ｇ〜５Ｇで、１〜５分、１０Ｇ〜１５Ｇで、１〜５分、１５Ｇ〜２０Ｇで、１〜５分、３０Ｇ〜４０Ｇで１〜５分、遠心力をかけて成形することが好ましい。
【００６４】
遠心成形コンクリートにおいて速やかに所定の締め固めが得られ、成形性を向上させるために、本発明では、水硬性粉体１００重量部に対する本発明の添加剤中のモノエステル体とジエステル体の合計が０．０１〜７．５重量部である遠心成形コンクリートを用いる。
【００６５】
また、遠心成形終了後の養生条件としては、室温に１〜４時間放置し、蒸気養生を行なうことが好ましい。具体的な養生条件は、昇温速度は、１時間当たり、１０〜３０℃、６０〜７５℃に昇温して２〜６時間保持し、次いで、自然冷却して、成形体を脱型する。好ましい条件の一例を挙げれば、室温に２時間放置し、昇温速度１８℃／時間、６５℃で４時間保持し、次いで、自然冷却して、２０時間後に成形体を脱型する方法が挙げられる。また、更に１８０℃のオートクレーブ養生を行なう事も可能である。
【００６６】
＜遠心成形コンクリート製品＞
上記本発明の製造方法により得られる遠心成形コンクリート製品は、締め固めに優れることから、当該製品の外面・内面ともに凹凸が少なく、表面美観に優れるとともに、特に製品内面が平滑に仕上がることから、パイル打ち込み、中堀工法時の切削機の障害が改善される。
【００６７】
【発明の効果】
本発明の製造方法によれば、遠心成形コンクリート、特に低Ｗ／Ｐの遠心成形コンクリートであっても、作業性と製造効率に優れた遠心成形を行うことができ、表面美観と平滑性に優れる良好な遠心成形コンクリート製品を得ることができる。
【００６８】
【実施例】
＜遠心成形コンクリート用添加剤＞
以下において、各成分の製造例で、単に％と記載するものは重量％を意味する。
【００６９】
［（Ａ）成分］
実施例及び比較例に用いた（Ａ）成分は表１の通りであり、それらは以下の製造例Ａ−１〜Ａ−２に準じて製造した。
【００７０】
（１）製造例Ａ−１
撹拌機付き反応容器に、オレイルアルコールのＥＯ付加物（平均付加モル数２０、水酸基価４９．９）５００ｇ（０．４４モル）を仕込み、撹拌しながら窒素置換し、窒素雰囲気とした。８０℃まで加熱し、減圧下で含有水分を除去した。常圧、６０℃にした後、リン酸（純度８５％）を９．４０ｇ（０．０８モル）滴下する。完全に均一状態になった後、市販無水リン酸（純度９８％）を２６．２ｇ（０．１８モル）添加した。無水リン酸の添加は３回に分けて行った。添加後、液温度を６５〜７５℃に調整し、６時間熟成を行った。２６．８ｇの水道水を添加し、液温度を８０℃に調整し、更に４時間反応させた。
【００７１】
反応生成物の酸価１を測定し、酸価１に対して中和度が０．５から１．０であって、且つ濃度が２０重量％となるように、水道水と４８％−水酸化カリウム水溶液で調整し、表１中の（Ａ）成分ａ−２を得た。同様の方法によって（Ａ）成分ａ−１、３、５を得た。
【００７２】
（２）製造例Ａ−２
撹拌機付き反応容器に、メタノールのＥＯ付加物（平均付加モル数９、水酸基価１２８．５）５００ｇ（１．１５モル）を仕込み、撹拌しながら窒素置換し、窒素雰囲気とした。８０℃まで加熱し、減圧下で含有水分を除去した。常圧、４０℃に戻した後、市販無水リン酸（純度９８％）を５５．３ｇ（０．３８モル）添加した。無水リン酸の添加は３回に分けて行った。添加後、液温度を６５〜７５℃に調整し、２４時間熟成を行った。反応生成物の酸価１を測定し、酸価１に対して中和度が０．５から１．０であって、且つ濃度が２０重量％となるように、水道水と４８％−水酸化カリウム水溶液で調整し、表１中の（Ａ）成分ａ−４を得た。
【００７３】
ここで、反応生成物の酸価は、以下のように求めた。
反応生成物をエタノール／水（７０体積％／３０体積％）に溶解して、０．５ｍｏｌ／ｌ水酸化カリウム水溶液（試薬）を滴定標準液として、電位差自動滴定装置ＡＴ−５００（京都電子工業）を使用し、多段階滴定によって測定した。反応生成物の酸価１と酸価２は続けて測定を行う。酸価３については、酸価１と酸価２とは別のサンプルで測定する。酸価１の測定と同様に測定を始め、酸価１の滴定終了後にすばやく、測定液に１Ｍ塩化カルシウム水溶液を約２０ｍｌ加える。いくつか滴定終点が出る場合があるが、最後の終点を酸価３の滴定終点とする。
【００７４】
（モノエステル体比率の計算方法）
【００７５】
３１Ｐ−ＮＭＲ測定により（Ａ）成分中に含まれるリン酸モノエステル、リン酸ジエステル、ピロリン酸モノエステル、ピロリン酸ジエステル、リン酸トリエステル、ピロリン酸、リン酸を定量して算出した（内部標準試料としてトリメチルフォスフェートを使用）。ここで、測定装置は、ＵＮＩＴＹ  ＩＮＯＶＡ  ３００（ＶＡＲＩＡＮ社）を用い、測定条件は、パルス幅９０°パルス（１７．２μｓ）、待ち時間３０ｓ（ｔ１の５倍以上）とした。スペクトル分解能向上のために、前処理として、２０重量％水溶液のサンプル１体積に対して、２体積の重メタノールを加え、更に上記で測定したサンプルの酸価３に対して中和度１．０に相当する水酸化カリウムを２０重量％水酸化カリウム水溶液で添加した。ポリオキシアルキレンアルキルエーテルの分子量は、それぞれの水酸基価より求めた。
【００７６】
［（Ｂ）成分］
実施例及び比較例に用いた（Ｂ）成分は表２の通りであり、非イオン性界面活性剤等、一般的な非イオン性化合物の製造方法によって得ることができる。製造例Ｂ−１に、ポリオキシアルキレンアルキルエーテルｂ−１の製造方法を示す。
【００７７】
製造例Ｂ−１
オレイルアルコール（水酸基価２０９ｍｇＫＯＨ／ｇ）２６８ｇと水酸化カリウム０．５６ｇを圧力容器（３リットル）に仕込み、撹拌し、減圧した後、窒素置換をした。１１０℃まで昇温した後、２．７ｋＰａで３０分間脱水した。１５５℃まで昇温し、０．０２〜０．４ＭＰａの圧力でＥＯを８８１．０ｇ反応させたのち、３０分間熟成を行った。８０℃まで冷却し、１．３ｋＰａで１５分間減圧処理した後、同温（８０℃）で酢酸０．６０ｇを添加し、中和を行い、ｂ−１を得た。
【００７８】
［（Ｃ）成分］
実施例及び比較例に用いた（Ｃ）成分は表３の通りであり、それらは以下の製造例Ｃ−１〜Ｃ−３に準じて製造した。
【００７９】
（１）製造例Ｃ−１
温度計、撹拌機、滴下ロート、窒素導入管及び環流冷却器を備えたガラス製反応容器に、水３６６重量部を仕込み、窒素置換を行った。続いて窒素雰囲気下で８０℃まで昇温した後、メタノールＥＯ（平均付加モル数１２０）付加物・メタクリル酸モノエステルの６０％水溶液８９８重量部及びメタクリル酸３４．４重量部を混合した液と、５％−２−メルカプトエタノール水溶液６２．３重量部と、５％−過硫酸アンモニウム水溶液６８．４重量部の３液を同時に滴下し、３液とも９０分かけて滴下を終了させた。次に同温で１時間熟成した後、５％−過硫酸アンモニウム水溶液２２．８重量部を３０分かけて滴下し、滴下後同温で２時間熟成させた。更に、４８％−水酸化ナトリウム水溶液２３．３重量部を加えて中和した後、３５％−過酸化水素水８．０重量部を添加し、９０℃まで昇温し、同温にて１時間保持した後、冷却し重量平均分子量５３，０００の共重合体（ナトリウム塩、中和度７０％）ｃ−１を得た。また、メタノールＥＯ（平均付加モル数１８）付加物・メタクリル酸モノエステルを表３のモル比で使用した以外はｃ−１と同様にして、ｃ−４を製造した。
【００８０】
（２）製造例Ｃ−２
温度計、撹拌機、滴下ロート、窒素導入管及び環流冷却器を備えたガラス製反応容器に、水７０モルを仕込み、撹拌しながら窒素置換し、窒素雰囲気下で７５℃まで昇温した、メタノールＥＯ（平均付加モル数１２０）付加物・メタクリル酸モノエステル０．１モルとアクリル酸メチル０．７モルとメタクリル酸０．２モルとを混合溶解したものと、２０％−過硫酸アンモニウム水溶液０．０５モル（有効分換算、以下、本製造例の水溶液について同様）と、２０％−２−メルカプトエタノール水溶液０．１モルとの３者を一緒に２時間かけて滴下した。次に２０％−過硫酸アンモニウム水溶液０．０２モルを３０分かけて滴下し、１時間同温度（７５℃）で熟成した。熟成後９５℃に昇温して３５％−過酸化水素水０．２モルを３０分かけて滴下し、２時間同温（９５℃）で熟成後、４８％−水酸化ナトリウム水溶液０．０７モルを添加し、重量平均分子量４０，０００の共重合体ｃ−２を得た。
【００８１】
（３）製造例Ｃ−３
特開２００１−１８０９９８号公報の実施例８に準じて共重合体ｃ−３を得た。但し、該公報における単量体（Ａ−ＩＶ）に代えて、メタノールＥＯ（平均付加モル数１２０）付加物・メタクリル酸モノエステルを使用した。
【００８２】
実施例１
（１）遠心成形コンクリートの調製
表１の（Ａ）成分、表２の（Ｂ）成分、及び表３の（Ｃ）成分と表４のコンクリート材料を用いて表５の配合によりコンクリートを製造し、スランプ３ｃｍに調整した。何れのコンクリートにも、（Ａ）成分、（Ｂ）成分及び（Ｃ）成分の合計に対して、フォームレックス７９７（日華化学株式会社製）を０．１％添加した。得られた遠心成形コンクリートを用いて以下の評価を行った。結果を表５に示す。
【００８３】
（２）評価
（２−１）遠心成形性
得られた遠心成形コンクリート１６ｋｇを、φ２０ｃｍ、高さ３０ｃｍの遠心成形用型枠に投入して、遠心締め固めを行なった。遠心条件は１Ｇで１分、８Ｇで１分、１５Ｇで１分行い、更に３０Ｇとしてから２分後、４分後、６分後の締め固め程度を、以下の基準で評価した。
（評価基準）
○：内面が平滑に締め固まっている。
△：内面が平滑ではない。
×：砂利が露出して平滑性が、著しく悪い
【００８４】
（２−２）スランプ
ＪＩＳ−Ａ１１０１に準じて調製直後と調製１５分後のスランプを測定した。
【００８５】
【表１】
2005022906.tif 000006
【００８６】
【表２】
2005022906.tif 000007
【００８７】
【表３】
2005022906.tif 000008
【００８８】
【表４】
2005022906.tif 000009
【００８９】
（注）
表中の使用材料等は以下の通りである。
Ｗ：添加剤と消泡剤を混合した水
Ｃ：普通ポルトランドセメント（太平洋セメント社製）、密度＝３．１５
ＧＳ：石膏微粉末（住友大阪セメント社製、ノンクレーブ）、密度＝２．９５
Ｓ：中国福建省ミン江産川砂、密度＝２．６３〔通過率はふるいの呼び寸法１０ｍｍで１００％、同５ｍｍで９９．２％、同２．５ｍｍで９５．５％、同１．２ｍｍで８１．５％、同０．６ｍｍで４５．５％、同０．３ｍｍで６．７％、同０．１５ｍｍで１．２％であり、粗粒率は２．８１、絶乾比重は２．５６、粒形判定実績率（ＪＩＳ  Ａ  ５００５）は６１．８％である。〕
Ｇ：和歌山産砕石  ２０１３、密度＝２．６３
Ｗ／Ｐ：［Ｗ／（Ｃ＋ＧＳ）］×１００（重量％）
ｓ／ａ：［Ｓ／（Ｓ＋Ｇ）］×１００（体積％）
【００９０】
【表５】
2005022906.tif 000010
【００９１】
表５中の添加量は、（Ａ）成分と（Ｂ）成分と（Ｃ）成分の合計量の対セメント重量％である。